ЭКСТРУДИРОВАННАЯ ПОЛИСТИРОЛЬНАЯ ПЕНА С ШИРОКИМ РАСПРЕДЕЛЕНИЕМ СОДЕРЖАНИЯ СОМОНОМЕРА

1. Изделие из экструдированной полимерной пены, содержащее полимерную матрицу с непрерывной фазой термопластичного полимера, причем полимерная матрица задает множество пор в нем, и непрерывная фаза термопластичного полимера с непрерывной фазой стиролакрилонитрильного полимера отличается тем, что обладает
(а) содержанием акрилонитрила 20 вес.% или менее и 5 вес.% или более, где весовые проценты приведены от общей массы стиролакрилонитрильного сополимера,
(b) средним содержанием акрилонитрильного сомономера, которое превышает медианное содержание акрилонитрильного сомономера, и
(c) усредненным распределением сополимеризованного акрилонитрильного сомономера, ширина которого на полувысоте, определяемая на полувысоте пика кривой распределения сополимеризованного акрилонитрильного сомономера в стиролакрилонитрильном сополимере, превышает 2,5 вес.%.
2. Изделие из экструдированной полимерной пены по п.1, отличающееся тем, что оно обладает гладким на ощупь качеством поверхности наружного слоя.
3. Изделие из экструдированной полимерной пены по п.1, отличающееся тем, что оно свободно от сополимера SAN с положительной асимметрией распределения в нем концентрации сополимеризованного акрилонитрила, и тем, что коэффициент полидисперсности стиролакрилонитрильного сополимера превышает 2,5.
4. Изделие из экструдированной полимерной пены по п.1, отличающееся тем, что ослабляющее инфракрасное излучение вещество диспергировано в непрерывной фазе термопластичного полимера.
3
5. Изделие из экструдированной полимерной пены по п.1, отличающееся тем, что его плотность составляет 32 кг/м или менее, а содержание открытых пор составляет 30% или менее.
6. Способ получения изделия из экструдированной полимерной пены по п.1, включающий
(а) получение способной к образованию пены термопластичной полимерной композиции, содержащей водный пенообразующий реагент и непрерывную фазу стиролакрилонитрильного полимера при исходных температуре и давлении, которые вызывают переход способной к образованию пены термопластичной полимерной композиции в размягченное состояние, и
(b) экструзию способной к образованию пены термопластичной полимерной композиции через вспенивающую головку экструдера в среду, давление и температура которой ниже исходных температуры и давления, а также расширение способной к образованию пены полимерной композиции в изделие из экструдированной полимерной пены,
отличающийся тем, что содержание сополимеризованного акрилонитрильного сомономера в стиролакрилонитрильном сополимере составляет 20 вес.% или менее и 5 вес.% или более, где весовые проценты приведены от общей массы стиролакрилонитрильного сополимера, среднее содержание акрилонитрильного сомономера превышает медианное содержание сополимеризованного акрилонитрильного сомономера, и ширина усредненного распределения сополимеризованного акрилонитрильного сомономера на полувысоте, определяемой на полувысоте пика кривой распределения сополимеризованного акрилонитрильного сомономера в стиролакрилонитрильном сополимере, превышает 2,5 вес.%.
7. Способ по п.6, отличающийся тем, что способная к образованию пены полимерная композиция расширяется в гладкое на ощупь изделие из полимерной пены.
8. Способ по п.6, отличающийся тем, что в нем не используют стиролакрилонитрильный сополимер с нулевой или положительной асимметрией распределения концентрации сополимеризованного акрилонитрила, и тем, что коэффициент полидисперсности стиролакрилонитрильного сополимера составляет менее 2,5.
9. Способ по п.6, отличающийся тем, что способная к образованию пены термопластичная полимерная композиция содержит ослабляющее инфракрасное излучение вещество.
10. Способ по п.6, отличающийся тем, что водный пенообразующий реагент содержит по меньшей мере 5 вес.% воды от общей массы пенообразующего реагента.